Brevet FR3024151A1 — publié le 20160129

Utilisation d'un peroxyde monoperoxycarbonate pour la réticulation et composition de polymère réticulable Domaine de l'invention La présente invention porte sur l'utilisation d'un peroxyde spécifique, ainsi qu'un mélange de peroxydes incluant ce peroxyde spécifique, pour la réticulation d'un homopolymère ou copolymère de l'éthylène et en particulier le copolymère ethylène-acétate de vinyle (EVA) ou un mélange de l'EVA avec un autre homo- ou copolymère de l'éthylène. La présente invention porte également sur une composition réticulable comprenant un homopolymère ou copolymère de l'éthylène et en particulier le copolymère ethylène-acétate de vinyle (EVA) et ce peroxyde spécifique ou le susdit mélange de peroxydes. La présente invention porte encore sur un procédé de réticulation de homopolymère ou copolymère de l'éthylène et en particulier le copolymère ethylène-acétate de vinyle (EVA) Etat de l'art Il est connu de réticuler les homopolymères ou copolymères de l'éthylène et en particulier le copolymère ethylène-acétate de vinyle (EVA) en mettant ces derniers en présence de peroxydes initiateurs de radicaux libres tels que le 00-tert-butyle O-(2-éthylhexyle) monoperoxycarbonate. Ce peroxyde 00-tert-butyle O-(2-éthylhexyle) monoperoxycarbonate est fabriqué et vendu par la demanderesse sous l'appellation Luperoe TBEC. Dans certaines applications, notamment la production de films encapsulant des composants électriques de modules photovoltaïques (panneaux solaires), il est absolument essentiel que le film réticulé offre une résistivité électrique maximale afin d'isoler totalement les circuits électriques de l'environnement. 3024151 2 Dans une telle application (encapsulants de modules photovoltaïques), l'EVA est très couramment utilisé et représente une part majoritaire du marché à l'heure actuelle. L'EVA est nécessairement réticulé afin qu'il acquière en particulier les propriétés thermomécaniques satisfaisantes 5 pour cette application. En effet, il est important, lors d'un procédé de réticulation d'un copolymère éthylène-acétate de vinyle (EVA) de conserver une bonne densité de réticulation. En effet, la densité de réticulation est une indication des propriétés mécaniques du produit fini. Ainsi, si la densité de réticulation est trop faible, le produit fini peut être caractérisé par une 10 résistance à la rupture et une résistance à la déchirure médiocre, voire insuffisante. Or, la réticulation de l'EVA par le 00-tert-butyle O-(2-éthylhexyle) monoperoxycarbonate, classiquement réalisé à l'heure actuelle, a pour conséquence que le polymère réticulé présente des propriétés d'isolation 15 électrique non satisfaisante. Par ailleurs, les temps de réticulation, notamment de l'EVA, obtenus par de tels procédés utilisant le 00-tert-butyle O-(2-éthylhexyle) monoperoxycarbonate sont relativement longs. Il s'ensuit une perte de productivité pour les industries transformant ces élastomères en produits finis. 20 Enfin, la quantité de peroxyde nécessaires à cette réticulation est un facteur important, non seulement au regard du coût du peroxyde en tant que tels mais également du fait des produits de dégradation qui résultent forcément d'un processus de réticulation. Considérant en particulier toutes les caractéristiques susvisées et 25 les inconvénients ou faiblesses propres au 00-tert-butyle O-(2-éthylhexyle) monoperoxycarbonate comme agent de réticulation de compositions réticulables de polymères élastomères tels que des copolymères éthylène-acétate de vinyle (EVA), il existe un réel besoin de trouver un agent de réticulation de substitution, seul ou en mélange. 3024151 3 Brève description de l'invention La demanderesse a maintenant découvert de façon surprenante qu'en utilisant un peroxyde de la même famille que le 00-tert-butyle O-(2- 5 éthylhexyle) monoperoxycarbonate, les inconvénients de ce dernier étaient résolues et qu'en outre des améliorations très significatives étaient atteintes concernant certaines caractéristiques additionnelles. Ce résultat est d'autant plus surprenant que l'agent de réticulation présente une seule ramification R différente du peroxyde 00-tert-butyle O-(210 éthylhexyle) monoperoxycarbonate classiquement utilisé, à savoir la ramification R présentée ci-dessous : C CH3 0 0 C R TBEC : R = 2-éthylhexyle TBIC : R = isopropyle C 15 TAEC : R = 2-éthylhexyle TA-IPC : R = isopropyle 20 Le peroxyde découvert par la demanderesse pour l'application particulière de la réticulation des polymères incluant de l'EVA est le 00-tertbutyle 0-isopropyle monoperoxycarbonate de sorte que le groupement R susvisé est le suivant : CH3 CH = isopropyle 25 CH3. 3024151 4 Dans le cas du 00-tert-butyle O-(2-éthylhexyle) monoperoxycarbonate, le radical R se présente comme suit : 5 CH2 Cli3 2-éthylhexyle C112 CH (CIL,)3 C-1-13 Il n'était donc en rien évident pour l'homme du métier d'envisager que deux peroxydes si proche structurellement puissent présenter, dans la réticulation des polymères fonctionnels et en particulier de l'EVA, des propriétés/qualités si différentes, au bénéfice du 00-tert-butyle 0-isopropyle 10 monoperoxycarbonate ou 00-tert-amyl 0-isopropyl monoperoxycarbonate Ainsi, la présente invention concerne en premier lieu l'utilisation de peroxyde(s) pour la réticulation d'au moins un polymère, ledit polymère consistant en un homopolymère ou copolymère de l'éthylène et en particulier le copolymère 15 ethylène-acétate de vinyle (EVA) ou un mélange de l'EVA avec un autre homo- ou copolymère de l'éthylène, caractérisée en ce que le peroxyde comprend du 00-tert-butyle 0-isopropyle monoperoxycarbonate ou 00-tert-amyl 0-isopropyl monoperoxycarbonate (TA-IPC). Dans la suite, l'invention est présentée en lien avec le TBIC car ce 20 composant est disponible commercialement. Néanmoins, les expérimentations ont également été menées avec le TA-IPC et la demanderesse a constaté, pour ce dernier, des résultats en laboratoire et propriétés au moins aussi satisfaisantes qu'avec le TBIC. 25 Avantageusement, le peroxyde comprend en outre du 00-tert- butyle-O-2-éthyle hexyle monoperoxycarbonate (TBEC) ou 0O-tert-amyl-02ethyle hexyle monoperoxycarbonate (TAEC). Selon une possibilité offerte par l'invention, les seuls peroxydes utilisés pour la réticulation sont les deux peroxydes susvisés et leurs combinaisons. Ainsi, dans ce cas, le peroxyde consiste en un mélange de 00- 3024151 tert-butyle 0-isopropyle monoperoxycarbonate et de 00-tert-butyle-0-2-éthyl hexyle monoperoxycarbonate ou de 00-tert-amyl-0-2ethyle hexyle monoperoxycarbonate (mélange « TBIC + TBEC » ou « TBIC + TAEC »), ou 00- tert-amyl 0-isopropyl monoperoxycarbonate et de 00-tert-butyle-0-2-éthyl hexyle 5 monoperoxycarbonate ou de 00-tert-arny1-0-2ethyle hexyle monoperoxycarbonate (mélange « TA-IPC + TBEC » ou « TA-IPC + TAEC »), de préférence dans un rapport massique de 99%-1% à 1%-99% de ces deux peroxydes formant ledit mélange, plus préférentiellement de 40%-60% à 60%40% de ces deux peroxydes formant ledit mélange, et de façon encore plus 10 préférentielle dans un rapport massique de 45%-55% à 55%-45% de ces deux peroxydes formant ledit mélange. Avantageusement, le 00-tert-butyle 0-isopropyle monoperoxycarbonate ou 00-tert-amyl 0-isopropyl monoperoxycarbonate se présente sous forme dilué, de préférence présent en quantité supérieure à 50% 15 dans la dilution, de façon encore plus préférée présent en quantité supérieure à 60% dans la dilution. Dans la suite, par facilité, le 00-tert-butyle O-(2-éthylhexyle) monoperoxycarbonate sera souvent désigné par l'abréviation TBEC tandis que le 00-tert-butyle 0-isopropyle monoperoxycarbonate sera désigné par l'abréviation 20 TBIC. On note que cette facilité d'écriture s'applique également pour le TA-IPC et le TAEC. Un autre aspect de la présente invention porte sur une composition réticulable comprenant au moins un copolymère éthylène-acétate de vinyle (EVA) 25 et au moins un peroxyde, caractérisée en ce que le peroxyde comprend du 00- tert-butyle 0-isopropyle monoperoxycarbonate ou du 00-tert-amyl O-isopropyl monoperoxycarbonate. D'autres caractéristiques avantageuses de l'invention sont précisées 30 dans la suite : 3024151 - avantageusement, le peroxyde comprend également du outre du 00-tert-butyle-0-2-éthyle hexyle monoperoxycarbonate (TBEC) ou 00-tert-amy1- 0-2ethyle hexyle monoperoxycarbonate (TAEC) ; - selon une possibilité offerte par l'invention, le peroxyde consiste en 5 un mélange de 00-tert-butyle 0-isopropyle monoperoxycarbonate et de 00-tert- amyl-O-2-éthyle hexyle monoperoxycarbonate (TBIC + TBEC) ou 00-tert-amyl0-2ethyle hexyle monoperoxycarbonate (TBIC + TAEC), ou 00-tert-amyl 0- isopropyl monoperoxycarbonate et de 00-tert-butyle-0-2-éthyl hexyle monoperoxycarbonate ou de 00-tert-amy1-0-2ethyle hexyle 10 monoperoxycarbonate (mélange « TA-IPC + TBEC » ou « TA-IPC + TAEC »), de préférence dans un rapport massique de 40% à 60% de ces deux peroxydes formant ledit mélange, de façon encore préférentielle dans un rapport massique de 45% à 55% de ces deux peroxydes formant ledit mélange ; - dans l'hypothèse où le 00-tert-butyle 0-isopropyle 15 monoperoxycarbonate ou 00-tert-amyl 0-isopropyl monoperoxycarbonate (TA- IPC) est seul peroxyde présent dans la composition, ce dernier représente entre 0,1% et 3%, de préférence entre 0,2% et 2%, de la quantité massique du polymère présent dans ladite composition ; - dans l'hypothèse où le 00-tert-butyle 0-isopropyle 20 monoperoxycarbonate ou 00-tert-amyl 0-isopropyl monoperoxycarbonate (TA- IPC) n'est pas le seul peroxyde utilisé pour la réticulation, le mélange de peroxydes représente entre 0,2% et 4%, de préférence entre 0,5% et 2,5%, de la quantité massique du polymère présent dans ladite composition ; - de préférence, le susdit copolymère éthylène-acétate de vinyle 25 (EVA) est présent dans ladite composition à une teneur allant de 70 à 99,9%, de préférence de 97 à 99%, en poids, par rapport au poids de la composition ; - selon une possibilité offerte par l'invention, en fonction des applications retenues pour le polymère réticulé, la composition comprend en outre un ou plusieurs coagents, ou promoteurs, de réticulation. Comme promoteur de 3024151 7 réticulation de type aromatique multi-substitué, on peut citer le divinylbenzene, le diisopropenyl benzene, l'alpha methylstyrène, l'alpha-methylstyrene dimère et le trimellitate de triallyle. Comme promoteur de réticulation à base de méthacrylate multi-substitué, on peut citer l'ethylene glycol dimethacrylate, 5 phenylene dimethacrylate, diethylene glycol dimethacrylate, triethylene glycol dimethacrylate, tetraethylene glycol dimethacrylate, le polyethylene glycol 200 dimethacrylate, polyethylene glycol 400 dimethacrylate, 1, 3-butaned iol dimethacrylate, 1,4-butanediol dimethacrylate, 1,6-hexanediol dimethacrylate, 1,12-dodecanediol dimethacrylate, 1,3-glycerol dimethacrylate, diurethane 10 dimethacrylate et le trimethylolpropane trimethacrylate. Le promoteur de réticulation à base de méthacrylate multi-substitué est avantageusement utilisé, en particulier l'éthylène glycol dimethacrylate et le trimethylolpropane trimethacrylate. Comme promoteur de réticulation à base d'acrylate multisubstitué, on peut citer 5 le bisphenol A epoxy diacrylate, dipropylene glycol 15 diacrylate, tripropylene glycol diacrylate, polyethylene glycol 600 diacrylate, ethylene glycol diacrylate, diethylene glycol diacrylate, triethylene glycol diacrylate, tetraethylene glycol diacrylate, neopentyl glycol ethoxylate diacrylate, butanediol diacrylate, hexanediol diacrylate, aliphatic urethane diacrylate, trimethylolpropane triacrylate, trimethylolpropane ethoxylate 20 triacrylate, trimethylolpropane propoxylate triacrylate, glycerol propoxylate triacrylate, aliphatic urethane triacrylate, trimethylolpropane triacrylate et dipentaerythritol pentaacrylate. Comme promoteur de réticulation azotés, on peut citer le cyanurate de triallyle (TAC), l'isocyanurate de triallyle (TAIC), et le N,N' m-phénylène dimaléimide. On peut aussi citer des monomère multi- 25 substitué par des groupementsvinyliques, le butadiène, le chloroprène et l'isoprène. Les coagents de réticulations peuvent être utilisés à une teneur allant de 0,05 % à 30 %, en poids, par rapport au poids de la composition, préférentiellement de 0,1% à 10%. D'autres adjuvants fonctionnels peuvent être utilisés dans la 30 composition, tel que un ou plusieurs plastifiants, promoteurs d'adhésion, 3024151 8 stabilisants UV et/ou absorbeurs UV, antioxydants, retardateurs de flamme, colorants/azurants, pigments et charges renforçantes ; - dans cette dernière hypothèse, l'agent fonctionnel est présent dans ladite composition à une teneur allant de 0,05 % à 30 %, en poids, par rapport au 5 poids de la composition, préférentiellement de 0,1% à 10%. On notera que, dans la suite, l'invention est présentée, lorsqu'il y a un mélange de peroxydes, avec le peroxyde additionnel consistant en le 00- tert-butyle-0-2-éthyle hexyle monoperoxycarbonate (TBEC) mais il est bien entendu que la demanderesse a testé également le 00-tert-amy1-0-2ethyle 10 hexyle monoperoxycarbonate (TAEC) et que ce dernier fonctionne de façon au moins aussi satisfaisante que le TBEC lorsqu'utilisé en mélange avec le TBIC ou TA-IPC. La présente invention porte encore sur un procédé de fabrication d'un film de polymère réticulé caractérisé en ce qu'il comprend au moins les 15 étapes suivantes : - a°) extrusion sous forme de film d'une composition réticulable telle que définie ci-dessus, - b°) réticulation de ladite composition réticulable après ladite étape a°) d'extrusion pendant une durée d'au plus vingt minutes, de préférence 20 inférieure à quinze minutes. Description des Figures annexées La description qui va suivre est donnée uniquement à titre illustratif et non limitatif en référence aux figures annexées, dans lesquelles : 25 - la figure 1 présente la densité de réticulation (XL) d'un film d'EVA en fonction du dosage pour différents peroxydes ; 3024151 9 - la figure 2 présente la résistivité (électrique) en volume (VR) pour différentes compositions, depuis l'EVA pur (non réticulé) jusqu'à des mélanges d'EVA ayant été réticulé avec TBEC et TBIC ; - la figure 3 présente l'évolution du VR en fonction du dosage de 5 TBIC ; - la figure 4 présente l'évolution du VR en fonction du contenu en isododécane (solvant hydrocarboné classique pour les peroxydes) ; - la figure 5 présente la résistivité en volume d'un polymère EVA réticulé par du TBIC en fonction du temps de réticulation ; 10 - la figure 6 présente l'évolution du VR en fonction du dosage du TBIC. Description détaillée de l'invention S'agissant tant des peroxydes que du polymère préféré destiné à 15 être réticulé, à savoir l'EVA, tous ces produits sont bien connus de l'homme du métier, tant au niveau de leur fabrication que de leur disponibilité dans le commerce. On peut simplement noter les informations complémentaires suivantes concernant ces produits. 20 Des copolymères éthylène-acétate de vinyle (EVA) convenant à la présente invention sont par exemple les copolymères ethylène-acétate de vinyle vendus respectivement sous les dénominations commerciales « Evatane 24-03, 24-03 SA, 28-03, 28-05, 28-25, 28-40, 28-150, 28-420, 28800, 33-15, 33-25, 33-45, 33-45 PV, 33-400, 34-50 PV », par la société 25 ARKEMA. La teneur en acétate de vinyle des copolymères éthylène-acétate de vinyle convenant à la présente invention peut varier : par exemple, ces 3024151 10 copolymères peuvent être à basse teneur en acétate de vinyle ou à haute teneur en acétate de vinyle. Le 00-tert-butyle 0-isopropyle monoperoxycarbonate se trouve commercialement vendu notamment par la demanderesse, sous l'appellation 5 Luperoe TBIC. A l'heure actuelle, on trouve ce peroxyde sous forme jusqu'à des concentrations allant jusqu'à 77%, le solvant étant un hydrocarboné tels que par exemple l'isododécane. La demanderesse vend par exemple ce peroxyde sous l'appellation Luperoe TBIC M75, c'est-à-dire présent à 75% dans de l'isododécane. Le fait que ce peroxyde ne se trouve pas fabriqué ou 10 vendu sous forme pure ou quasi-pure est uniquement dû à des exigences sécuritaires (liées à sa thermo-sensibilité intrinsèque) susceptibles d'évoluer dans le temps. Dans la suite, les exemples testés sont réalisés avec du Luperox TBIC M75 mais il est bien entendu qu'en laboratoire a été testé des quantités supérieures de 00-tert-butyle 0-isopropyle monoperoxycarbonate 15 (au-delà de 75%) et que les résultats présentés avec ce produit ont été validé avec des taux différents (en particulier des taux de TBIC plus élevé qui ne sont pas repris ici dans les figures annexées). Le 00-tert-butyle-0-(2-éthylhexyl) monoperoxycarbonate se trouve commercialement vendu notamment par la demanderesse, sous l'appellation 20 Luperoe TBEC. A l'heure actuelle, on trouve ce peroxyde classiquement sous forme pure (ou quasi-pure) voire dilué. La préparation du polymère réticulé selon l'invention est tout à fait classique et bien connu de l'homme du métier. Le seul point à noter réside 25 dans le fait que le temps de chauffage nécessaire à la réticulation est ici réduit, et qu'une quantité moindre de peroxyde est nécessaire pour atteindre les objectifs fixés, en particulier au regard du critère de résistivité en volume. 3 0 2 4 1 5 1 11 Notamment (mais non exclusivement) dans l'application du polymère réticulé selon l'invention à un encapsulant d'un module photovoltaïque, le film pourra comprendre un ou plusieurs adjuvants fonctionnels dans la composition à une hauteur maximum de 30% en poids de 5 la composition et sera choisis plus particulièrement parmi les composés mentionnés ci-après ou un mélange de ces composés. Un ou plusieurs coagents, ou promoteurs, de réticulation pourront être ajoutés à la composition selon l'invention afin d'améliore la densité et la 10 cinétique de réticulation. Comme promoteur de réticulation de type aromatique multi-substitué, on peut citer le divinylbenzene, le diisopropenyl benzene, l'alpha methylstyrène, l'alpha-methylstyrene dimère et le trimellitate de triallyle. Comme promoteur de réticulation à base de méthacrylate multi-substitué, on peut citer l'ethylene glycol dimethacrylate, phenylene dimethacrylate, 15 diethylene glycol dimethacrylate, triethylene glycol dimethacrylate, tetraethylene glycol dimethacrylate, le polyethylene glycol 200 dimethacrylate, polyethylene glycol 400 dimethacrylate, 1,3-butanediol dimethacrylate, 1,4butanediol dimethacrylate, 1,6-hexanediol dimethacrylate, 1,12-dodecanediol dimethacrylate, 1,3-glycerol dimethacrylate, diurethane dimethacrylate et le 20 trimethylolpropane trimethacrylate. Le promoteur de réticulation à base de méthacrylate multi-substitué est avantageusement utilisé, en particulier l'éthylène glycol dimethacrylate et le trimethylolpropane trimethacrylate. Comme promoteur de réticulation à base d'acrylate multi-substitué, on peut citer 5 le bisphenol A epoxy diacrylate, dipropylene glycol diacrylate, 25 tripropylene glycol diacrylate, polyethylene glycol 600 diacrylate, ethylene glycol diacrylate, diethylene glycol diacrylate, triethylene glycol diacrylate, tetraethylene glycol diacrylate, neopentyl glycol ethoxylate diacrylate, butanediol diacrylate, hexanediol diacrylate, aliphatic urethane diacrylate, trimethylolpropane triacrylate, trimethylolpropane ethoxylate triacrylate, 30 trimethylolpropane propoxylate triacrylate, glycerol propoxylate triacrylate, aliphatic urethane triacrylate, trimethylolpropane triacrylate et dipentaerythritol 3024151 12 pentaacrylate. Comme promoteur de réticulation azotés, on peut citer le cyanurate de triallyle (TAC), l'isocyanurate de triallyle (TAIC), et le N,N' mphénylène dimaléimide. On peut aussi citer des monomère multi-substitué par des groupementsvinyliques, le butadiène, le chloroprène et l'isoprène. 5 Des plastifiants pourront aussi être ajoutés à la composition selon l'invention afin de faciliter la mise en oeuvre et améliorer la productivité du procédé de fabrication de la composition et des structures. On citera comme exemples les huiles minérales paraffiniques, aromatiques ou naphtaléniques qui permettent également d'améliorer le pouvoir d'adhérence de la composition 10 selon l'invention. On peut également citer comme plastifiant les phtalates, azelates, adipates, le phosphate de ticrésyle. De la même manière, des promoteurs d'adhésion, bien que non nécessaires, peuvent être avantageusement ajoutés afin d'améliorer le pouvoir d'adhérence de la composition lorsque celui-ci doit être particulièrement élevé. 15 Le promoteur d'adhésion est un ingrédient non polymérique ; il peut être organique, cristallin, minéral et plus préférentiellement semi-minéral semiorganique. Parmi ceux-ci, on peut citer les titanates ou les silanes organiques, comme par exemple les monoalkyl titanates, les trichlorosilanes et les trialkoxysilanes. On pourra également prévoir que ces promoteurs d'adhésion 20 sont directement greffés sur le premier ou le second copolymère par une technique bien connue de l'homme du métier, par exemple via l'extrusion réactive. Le rayonnement UV étant susceptible d'entraîner un léger jaunissement des compositions thermoplastiques, des stabilisants UV et des 25 absorbeurs UV (ces composés étant dénommés de manière générale des agents anti-UVs) tels que le benzotriazole, le benzophénone et les autres amines encombrés, peuvent être ajoutés dans certaines applications où un tel phénomène doit être évité. Ces composés peuvent être par exemple à base de benzophénone ou de benzotriazole. On peut les ajouter dans des quantités 3024151 13 inférieures à 10% en masse de la masse totale de la composition et préférentiellement de 0,1 à 5%. On pourra également ajouter des antioxydants pour limiter le jaunissement lors de la fabrication de la composition tels que les composés 5 phosphorés (phosphonites et/ou phosphites) et les phénoliques encombrés. On peut ajouter ces antioxydants dans des quantités inférieures à 10% en masse de la masse totale de la composition et préférentiellement de 0,05 à 5%. Un agent antioxydant préféré dans le cadre de la présente invention peut par exemple consister en la (1,2 - dihydro-2,2,4-triméthylquinoline), connu sous 10 l'abréviation TMQ. De la même manière, dans certaines applications, des agents retardateurs de flamme peuvent également être ajoutés à la composition selon l'invention. Ces agents peuvent être halogénés ou non-halogénés. Parmi les agents halogénés, on peut citer les produits bromés. On peut également utiliser 15 comme agent non-halogéné les additifs à base de phosphore tels que le polyphosphate d'ammonium, les phosphinates et phosphonates d'aluminium, le cyanurate de mélamine, le pentaérythritol, les zéolithes ainsi que les mélanges de ces agents. La composition peut comprendre ces agents dans des proportions allant typiquement de 3 à 30% par rapport à la masse totale de la 20 composition. On pourra également ajouter des composés colorants ou azurants. On peut également ajouter à la composition des pigments comme par exemple du dioxyde de titane ou de l'oxyde de zinc dans des proportions allant généralement de 5 à 10% par rapport à la masse totale de la 25 composition. On peut également ajouter à la composition des charges renforçantes telles que le talc, les fibres de verre, les fibres de carbone, les montmorillonites, les nanotubes de carbone, le noir de carbone, dans des proportions allant généralement de 2,5 à 30%, plus préférentiellement jusqu'à 30 10%, par rapport à la masse totale de la composition. 302 4 1 5 1 14 Matériaux employés pour constituer les formulations testées : TBEC signifie le OO-tert-butyle-O-2-éthyle hexyle monoperoxycarbonate. Comme présenté précédemment, il est fourni dans les 5 exemples illustrant la présente demande par du Luperox TBEC fabriqué et vendu par la demanderesse. TBIC signifie le 00-tert-butyle 0-isopropyle monoperoxycarbonate. Comme présenté précédemment, il est fourni dans les exemples illustrant la présente demande par du Luperoe TBIC M75, à savoir que le TBIC est 10 présent à 75% dans une solution d'isododécane. Dans les différentes figures, reprises de certains des tests réalisés par la demanderesse, le TBIC notamment est annoté avec un indice de dilution variable, notamment à 40%, 50% ou 60% ce qui correspond respectivement à une abréviation M40, M50 et M60. 15 P signifie le tert-butylperoxybenzoate (peroxyde) et est vendu classiquement pur. Il est commercialisé par la demanderesse sous l'appellation Luperox P. 101 signifie le 2,5-diméthyle-2,5-di(tert-butyleperoxy)hexane et est vendu classiquement pur ou quasi-pur. Ce peroxyde est vendu par la 20 demanderesse sous l'appellation Luperoe 101. 270 signifie tert-butyleperoxy-3,5,5-triméthylehexanoate et est vendu classiquement pur ou quasi-pur. Ce peroxyde est vendu par la demanderesse sous l'appellation Luperoe 270. 531 M80 signifie le 1,1-di(tert-amyl peroxy)-cyclohexane dilué à 25 80% dans de l'isododécane par exemple. Ce peroxyde est vendu par la demanderesse sous l'appellation Luperoe 531M80. 331 M50 signifie le 1,1-di(tert-butylperoxy)-cyclohexane dilué à 50% dans de l'isododécane par exemple. Ce peroxyde est vendu par la demanderesse sous l'appellation Luperoe 331M50. 3024151 15 JWEB50 signifie le polyether poly(t-butyle)-peroxycarbonate dilué à 50% dans l'éthyle benzène par exemple. Ce peroxyde est vendu par la demanderesse sous l'appellation Luperox JWEB50. EVA signifie un copolymère éthylène-acétate de vinyle. On utilise 5 un même type d'EVA pour toutes les expérimentations et tests afin de s'assurer que les résultats ne sont pas fonction du type d'EVA utilisé. A titre d'exemple, comme évoqué précédemment, on citera EVATANE® 18-150 vendu par la demanderesse et qui consiste en un EVA avec 18% de Vinyl Acetate et 150 comme valeur de Melt Flow Index (MFI) mesuré selon la norme 10 ASTM 1238 ou bien l'EVATANE® 40-55 vendu par la demanderesse et qui consiste en un EVA avec 40% de Vinyl Acetate et 55 comme valeur de Melt Flow Index (MFI) mesuré selon la norme ASTM 1238. Tests réalisés et résultats : 15 Dans toutes les figures, le terme « phr » signifie « per hundred resin » autrement dit « par centaine de résine ». Ainsi, à titre d'exemple, si l'on considère 1 phr pour un peroxyde donné, cela signifie que, dans la composition testée, il y a présent 1 unité (en poids) de ce peroxyde pour 100 unités du polymère à réticuler. 20 La figure 1 présente les mesures de densité de réticulation d'un EVA par un peroxyde. On considère le TBEC comme la référence pour une réticulation à 3,38 dN.m pour 1 phr. On constate que, vis-à-vis de ce peroxyde TBEC classiquement utilisé pour réticuler l'EVA, les autres peroxydes classiques P, 25 101, 270, 531M80, 331M50 et JWEB50 doivent être présents en quantités supérieures, voire très (très) supérieures pour obtenir le même niveau de réticulation que pour le TBEC. Seul le TBIC, pour obtenir le même niveau de réticulation, nécessite une quantité moindre, soit en l'espèce 0,9 phr. Ainsi, l'utilisation du 30 TBIC permet de réduire les coûts (du fait d'une quantité moindre) ainsi que le 3024151 16 niveau de composés organiques volatiles provenant de la décomposition du peroxyde même dans l'EVA réticulé. La figure 2 permet de tirer deux conclusions principales. Tout 5 d'abord, le TBIC utilisé en très faible quantité (0,2 phr) permet d'augmenter drastiquement la résistivité en volume du polymère réticulé et que le TBIC seul présente des résultats bien meilleur que le TBEC seul. Enfin, on notera également qu'un mélange quasi-équivalent (50-50) de TBIC et de TBEC présente un effet synergique puisque les résultats observés sur ce test VR sont 10 les meilleurs. La figure 3 confirme la conclusion que le mélange TBIC et TBEC, dans des proportions respectives spécifiques, présente les meilleurs résultats sur le test VR. 15 La figure 4 permet d'établir en particulier que le diluant ou solvant, en l'espèce l'isododécane, n'a pas d'impact sur la mesure de résistivité en volume. On notera ici que le solvant utilisé pour le TBIC est l'isododécane 20 mais que d'autres solvants organiques ont été testés et que les résultats sont identiques ou quasiment identiques à ceux présentés ici. La figure 5 permet principalement d'établir le fait que le TBIC réalise une réticulation rapide du polymère et que plus le temps de réticulation 25 est court, plus le niveau de résistivité en volume est élevé, ce qui permet un dosage précis du niveau de résistivité en volume désiré pour le polymère à réticuler. On notera ici que, bien que tous les essais et tests présentés dans le cadre de cette demande de brevet ont été réalisé avec de l'EVA, de 30 nombreux autres polymères usuellement réticulés ont été testés en mélange avec l'EVA (dans une fraction de ce dernier parfois faible voire très faible), 3024151 17 voire sans EVA (remplacé par un autre polymère), et présentent tous des résultats et des conclusions (quant au TBIC) identiques ou quasi-identiques. La figure 6 montre à nouveau que de faibles quantités de TBIC 5 permettent d'obtenir les meilleurs résultats sur le test VR. Il est bien entendu ici que la quantité de TBIC définie comme des domaines préférés, ou encore plus préférés, est fonction certes de ce résultat sur le test VR mais également d'autres paramètres tels qu'en particulier les propriétés thermomécaniques du polymère réticulé. 10 REVENDICATIONS1. Utilisation de peroxyde(s) pour la réticulation d'au moins un polymère, ledit polymère consistant en un homopolymère ou copolymère de l'éthylène et en particulier le copolymère ethylène-acétate de vinyle (EVA) ou un mélange de l'EVA avec un autre homo- ou copolymère de l'éthylène, caractérisée en ce que le peroxyde comprend du 00-tert-butyle 0-isopropyle monoperoxycarbonate ou 00-tert-amyl 0-isopropyl monoperoxycarbonate (TA-1PC). 10 2. Utilisation selon la revendication 1 caractérisée en ce que le peroxyde comprend en outre du OO-tert-butyle-O-2-éthyle hexyle monoperoxycarbonate ou du OO-tert-amyl-O-2ethyle hexyle monoperoxycarbonate. 3. Utilisation selon la revendication 1 ou 2, caractérisée en ce que 15 le peroxyde consiste en un mélange de 00-tert-butyle 0-isopropyle monoperoxycarbonate et de OO-tert-butyle-O-2-éthyle hexyle monoperoxycarbonate ou OO-tert-amyl-O-2ethyle hexyle monoperoxycarbonate, ou de 00-tert-amyl 0- isopropyl monoperoxycarbonate et de OO-tert-butyle-O-2-éthyle hexyle monoperoxycarbonate ou OO-tert-amyl-O-2éthyle hexyle monoperoxycarbonate de 20 préférence dans un rapport massique de 99%-1% à 1%-99% de ces deux peroxydes formant ledit mélange, plus préférentiellement de 40%-60% à 60%-40% de ces deux péroxydes formant ledit mélange, et de façon encore plus préférentielle dans un rapport massique de 45%-55% à 55%-45% de ces deux peroxydes formant ledit mélange. 25 4. Utilisation selon l'une quelconque des revendications précédentes, caractérisée en ce que le 00-tert-butyle 0-isopropyle monoperoxycarbonate ou le 00-tert-amyl 0-isopropyl monoperoxycarbonate se présente sous forme dilué, de préférence présent en quantité supérieure à 50% dans 30 la dilution, de façon encore plus préférée présent en quantité supérieure à 60% dans la dilution. 5. Composition réticulable comprenant au moins un copolymère éthylène-acétate de vinyle (EVA) et au moins un peroxyde, caractérisée en ce que le 3024151 19 peroxyde comprend du 00-tert-butyle 0-isopropyle monoperoxycarbonate ou du 00-tert-amyl 0-isopropyl monoperoxycarbonate. 6. Composition réticulable selon la revendication 5, caractérisée en 5 ce que le peroxyde comprend également du OO-tert-butyle-O-2-éthyle hexyle monoperoxycarbonate ou du OO-tert-amyl-O-2ethyle hexyle monoperxoycarbonate. 7. Composition réticulable selon la revendication 5 ou 6, caractérisée en ce que le peroxyde consiste en un mélange de 00-tert-butyle O- 10 isopropyle monoperoxycarbonate ou de 00-tert-amyl 0-isopropyl monoperoxycarbonate et de OO-tert-butyle-O-2-éthyle hexyle monoperoxycarbonate ou du OO-tert-amyl-O-2ethyle hexyle monoperxoycarbonate (TAEC), de préférence dans un rapport massique de 40% à 60% de ces deux peroxydes formant ledit mélange, de façon encore préférentielle dans un rapport massique de 45% à 55% de 15 ces deux peroxydes formant ledit mélange. 8. Composition réticulable selon la revendication 5, caractérisée en ce que le 00-tert-butyle 0-isopropyle monoperoxycarbonate ou le 00-tert-amyl 0- isopropyl monoperoxycarbonate, seul peroxyde présent dans la composition, 20 représente entre 0,1% et 3%, de préférence entre 0,2% et 2%, de la quantité massique du polymère présent dans ladite composition. 9. Composition réticulable selon la revendication 7, caractérisée en ce que le mélange de peroxyde représente entre 0,2% et 4%, de préférence entre 25 0,5% et 2,5%, de la quantité massique du polymère présent dans ladite composition. 10. Composition réticulable selon l'une quelconque des revendications 5 à 9, caractérisée en ce que ledit copolymère éthylène-acétate de vinyle (EVA) est présent dans ladite composition à une teneur allant de 70 à 99,9%, 30 de préférence de 97 à 99%, en poids, par rapport au poids de la composition. 11. Composition réticulable selon la revendication 5 ou 6, caractérisée en ce qu'elle comprend en outre un ou plusieurs coagents, ou promoteurs, de réticulation. 302 4 1 5 1 20 12. Composition réticulable selon la revendication précédente, caractérisée en ce que ledit agent fonctionnel est présent dans ladite composition à une teneur allant de 0,05 % à 30 %, en poids, par rapport au poids de la composition, préférentiellement de 0,1% à 10%. 13. Procédé de fabrication d'un film de polymère réticulé caractérisé en ce qu'il comprend au moins les étapes suivantes : - a°) extrusion sous forme de film d'une composition réticulable selon 10 l'une quelconque des revendications 5 à 12, - b°) réticulation de ladite composition réticulable après ladite étape a°) d'extrusion pendant une durée d'au plus vingt minutes, de préférence inférieure à quinze minutes.